(57)【要約】【課題】  紙とバリアコーティング層の間に溶融樹脂を使用したり、接着剤をコーティングしたりしないで、かつ、湿度、水分による影響が少なく、さらに、酸素ガスなどのガスバリア性を有する紙部材を得ること。【解決手段】  内容物が接する側の紙面に、バリアコーティング層（３）とシーラント層（４）とを設けた紙部材（１）であって、バリアコーティング層として、バリア性ウレタン樹脂、バリア性アクリル樹脂、扁平状粉末とビニルアルコール樹脂の混合物、扁平状粉末とバリア性アクリル樹脂の混合物、バリア性ウレタン樹脂とバリア性アクリル樹脂とを含む混合物の皮膜いずれかを、少なくとも１層以上設けたことを特徴とする紙部材である。【選択図】図１
2015077780.tif 000002
【特許請求の範囲】
【請求項１】
内容物が接する側の紙面に、バリアコーティング層とシーラント層とを設けたことを特徴とする紙部材。
【請求項２】
紙がコート紙であり、コート面上に、バリアコーティング層を設けたことを特徴とする請求項１に記載の紙部材。
【請求項３】
シーラント層として、溶融ポリエチレン樹脂層を用いたことを特徴とする請求項１または２に記載の紙部材。
【請求項４】
バリアコーティング層として、バリア性ウレタン樹脂、バリア性アクリル樹脂、扁平状粉末とビニルアルコール樹脂の混合物、扁平状粉末とバリア性アクリル樹脂の混合物、または、バリア性ウレタン樹脂とバリア性アクリル樹脂とを含む混合物の、いずれかの皮膜を、少なくとも１層以上設けたことを特徴とする請求項１〜３のいずれかに記載の紙部材。
【請求項５】
扁平状粉末が無機層状鉱物で、雲母、または雲母を主体とした変成岩、および水膨潤性合成雲母であることを特徴とする請求項４に記載の紙部材。
【請求項６】
バリア性ウレタン樹脂が、酸基を有するポリウレタン樹脂とポリアミン化合物とを含有する水性ポリウレタン樹脂（Ａ）、水溶性高分子（Ｂ）、および扁平状粉末（Ｃ）、を主たる構成成分とした混合樹脂であることを特徴とする請求項４又は５に記載の紙部材。
【請求項７】
バリア性アクリル樹脂が、ポリ（メタ）アクリル酸系ポリマーとポリアルコール系ポリマーと水系媒体とを含む水系塗工液の混合樹脂であることを特徴とする請求項４〜６のいずれかに記載の紙部材。
【請求項８】
水溶性高分子（Ｂ）は、鹸化度が９５％以上、かつ重合度が３００〜２０００のポリビニルアルコール樹脂であることを特徴とする請求項６に記載の紙部材。
【請求項９】
水系塗工液が可塑剤を含むことを特徴とする請求項７に記載の紙部材。
【請求項１０】
請求項１〜９のいずれかに記載する紙部材からなる胴部と底部を有し、胴部が巻き合わせ融着部を有することを特徴とする紙容器。
【請求項１１】
巻き合わせ胴部の紙部材端縁にはバリアコーティング層を設けないことを特徴とする請求項１０に記載する紙容器。
【請求項１２】
巻き上げ胴部の紙部材端縁のバリアコーティング層を設けない領域の幅は、巻き合わせて融着する融着幅よりも短くしたことを特徴とする請求項１１に記載する紙容器。
【請求項１３】
巻き上げ胴部の紙部材端縁をスカイブ・へミング加工したことを特徴とする請求項１０〜１２のいずれかに記載する紙容器。
【請求項１４】
巻き上げ胴部の紙部材端縁は、予め巻き合わせ融着部周囲を抜き加工し、融着可能な熱可塑性樹脂を貼り合わせ、端縁を熱可塑性樹脂層で覆ったことを特徴とする請求項１０〜１２のいずれかに記載する紙容器。
【発明の詳細な説明】
【技術分野】
【０００１】
本発明は、紙を主体とする紙容器の製造で使用される紙部材に関する。この紙部材は、保存性のために、酸素ガス、香料などのバリア性を求められる内容物、例えば、ジュース、酒類などの食品を収納する紙容器に使用される紙部材に関するものである。
【背景技術】
【０００２】
紙にガスバリア性を付与する方法としては、ガス透過性の低い合成樹脂フィルムを貼り合わせたり、金属や酸化珪素などの蒸着を施したフィルムを貼り合せるなどの方法がある。
例えば、エチレンービニルアルコール共重合体、ポリ塩化ビニリデン、ポリアクリロニトリル、ポリエチレンテレフタレート樹脂などのフィルムを積層したものは、高いガスバリア性を有する。また、アルミ箔などの金属箔や、アルミ蒸着したポリエチレンテレフタレートフィルム、酸化珪素を蒸着したポリエチレンテレフタレートフィルムなども、高いガスバリア性を有する。
しかしながら、このような高いバリア性を有するフィルムや金属箔を紙に直接貼り合わせることができない。貼り合わせる場合、紙と高いバリア性を有するフィルムや金属箔との間に溶融樹脂を挟ませたり、接着剤をコーティングしてから、積層するなどの方法が必要である。
それは、紙とバリア性を有するフィルムの合わせる面においても、また、バリア性を有するフィルムのシーラント層側の面においても、接着剤を介して、それらの溶融樹脂を塗工する必要があったので、製造工程が多く、高価にならざるを得ない問題があった。
【０００３】
特許文献１では、ポリビニルアルコール系樹脂水溶液を紙基材に塗布し、乾燥させ、さらに一定の温度で保持することで、ガスバリア性を有する紙になる旨記載されている。
この方法は、ポリビニルアルコール系樹脂が紙と一緒に廃棄処理してもかまわない成分のため、リサイクル適性に優れ、かつ、酸素透過率を低く抑えられるなど、紙容器を製造する素材として、メリットのある紙部材である。
しかしながら、ポリビニルアルコールは、水分、湿度によって、物性が著しく劣化しやすく、特に内容物に水分のある場合は、水分によって、容易に膨潤し、剥れ、溶解し、形状が維持できなくなるなどの問題が発生していた。
しかも、紙はパルプ繊維比率が大きく、バインダーはわずかなので、浸透性が高く、ポリビニルアルコールは、紙基材に深く浸透しやすい。そのため、粘度を高くする、コーティングの厚みを非常に厚くするなどの対応をしないと、パルプ繊維の密度バラツキによって、凹凸ができ易く、欠陥のない良好な層が形成されにくい。かつ、水系溶媒の為、乾燥に時間が掛かり、非常に長い乾燥ラインを持った特別な設備でないと生産できない、生産速度が著しく遅くせざるを得ない、などの問題があった。
さらに、この紙部材を紙パックや紙コップなどの容器に成形する場合、少なくとも内面同士を融着するシーラント層４を設けることになり、図１のような断面になる。
紙２の内側に設けたポリビニルアルコールからなるバリアコーティング層は、前述のように、紙のパルプ繊維の密度バラツキによって、凹凸ができ易く、かつ、浸透して浸透部を形成し、欠陥のない良好な層や面が形成されにくい。しかし、紙容器は容器成形時も、使用時も、シーラント層４と紙２との間の強度が必要で、バリアコーティング層をあまり厚くすると、層間での剥離が起き易い問題も発生し易い問題もあった。
【先行技術文献】
【特許文献】
【０００４】
【特許文献１】特開２００１−２５４２９２号公報
【発明の概要】
【発明が解決しようとする課題】
【０００５】
上記問題に鑑みて、浸透性の高いバリアコーティングの層を薄くても均一に層を形成させると共に、接着剤をコーティングしたりしないで、かつ、湿度、水分による影響が少なく、酸素ガスなどのガスバリヤ性を有する、生産性の高い紙部材を安価に得ることが本発明の課題である。
【課題を解決するための手段】
【０００６】
本発明の請求項１の紙部材は、内容物が接する側の紙面に、溶融ポリエチレン層、バリアコーティング層とシーラント層とを設けたことを特徴とする紙部材である。
【０００７】
本発明の請求項２の紙部材は、紙がコート紙であり、コート面上に、バリアコーティング層を設けたことを特徴とする請求項１に記載の紙部材である。
【０００８】
本発明の請求項３の紙部材は、シーラント層として、溶融ポリエチレン樹脂層を用いたことを特徴とする請求項１または２に記載の紙部材である。
【０００９】
本発明の請求項４の紙部材は、バリアコーティング層として、バリア性ウレタン樹脂、バリア性アクリル樹脂、扁平状粉末とビニルアルコール樹脂の混合物、扁平状粉末とバリア性アクリル樹脂の混合物、または、バリア性ウレタン樹脂とバリア性アクリル樹脂とを含む混合物の、いずれかの皮膜を、少なくとも１層以上設けたことを特徴とする請求項１〜３のいずれかに記載の紙部材である。
【００１０】
本発明の請求項５の紙部材は、扁平状粉末が無機層状鉱物で、雲母、または雲母を主体とした変成岩、および水膨潤性合成雲母であることを特徴とする請求項４に記載の紙部材である。
【００１１】
本発明の請求項６の紙部材は、バリア性ウレタン樹脂が、酸基を有するポリウレタン樹脂とポリアミン化合物とを含有する水性ポリウレタン樹脂（Ａ）、水溶性高分子（Ｂ）、および扁平状粉末（Ｃ）、を主たる構成成分とした混合樹脂であることを特徴とする請求項４又は５に記載の紙部材である。
【００１２】
本発明の請求項７の紙部材は、バリア性アクリル樹脂が、ポリ（メタ）アクリル酸系ポリマーとポリアルコール系ポリマーと水系媒体とを含む水系塗工液の混合樹脂であることを特徴とする請求項４〜６のいずれかに記載の紙部材である。
【００１３】
本発明の請求項８の紙部材は、水溶性高分子（Ｂ）は、鹸化度が９５％以上、かつ重合度が３００〜２０００のポリビニルアルコール樹脂であることを特徴とする請求項６に記載の紙部材である。
【００１４】
本発明の請求項９の紙部材は、水系塗工液が可塑剤を含むことを特徴とする請求項７に記載の紙部材である。
【００１５】
本発明の請求項１０の紙容器は、請求項１〜９のいずれかに記載する紙部材からなる胴部と底部を有し、胴部が巻き合わせ融着部を有することを特徴とする紙容器である。
【００１６】
本発明の請求項１１の紙容器は、巻き合わせ胴部の紙部材端縁にはバリアコーティング層を設けないことを特徴とする請求項１０に記載する紙容器である。
【００１７】
本発明の請求項１２の紙容器は、巻き上げ胴部の紙部材端縁のバリアコーティング層を設けない領域の幅は、巻き合わせて融着する融着幅よりも短くしたことを特徴とする請求項１１に記載する紙容器である。
【００１８】
本発明の請求項１３の紙容器は、巻き上げ胴部の紙部材端縁をスカイブ・へミング加工したことを特徴とする請求項１０〜１２のいずれかに記載する紙容器である。
【００１９】
本発明の請求項１４の紙容器は、巻き上げ胴部の紙部材端縁は、予め巻き合わせ融着部周囲を抜き加工し、融着可能な熱可塑性樹脂を貼り合わせ、端縁を熱可塑性樹脂層で覆ったことを特徴とする請求項１０〜１２のいずれかに記載する紙容器である。
【発明の効果】
【００２０】
本発明の紙部材は、水分を含まない内容物はもちろんのこと、水分を含む内容物であっても、水分による物性などの劣化が生じない。そして、バリアコーティング層を均一な層に形成されているので、ガスバリア性が高く、内容物が酸化劣化などを起こしにくい状態を維持でき、食品などの内容物を長期の保存することが可能である。
また、製造工程が少なく、生産性が高いので、本発明の紙部材は安価に製造が可能である。
【図面の簡単な説明】
【００２１】
【図１】本発明の紙部材の第一実施形体を示す断面図である。
【図２】本発明の収納容器の第一実施形体で、扁平状粉末によるバリア性の仕組みを示す断面を斜視でみた透視模式図である。
【図３】本発明の紙部材の第二実施形体を示す断面模式図である。
【図４】本発明の紙部材の第二実施形体のコート面の詳細を示す断面図である。
【図５】本発明の収納容器の第二実施形体で、扁平状粉末によるバリア性の仕組みを示す断面を斜視でみた透視模式図である。
【図６】紙部材から紙容器を製造する斜視図である。
【図７】紙部材の製造工程で、巻き合わせ融着部をコーティング範囲から外す状況を示す図である。
【図８】紙容器を製造する時の融着部における拡大断面図である。
【図９】本発明の紙容器で、端面保護処理された巻き合わせ融着部の拡大断面図である。
【図１０】本発明の紙容器で、巻き合わせ融着部をコーティング範囲から外した融着部の拡大断面図である。
【発明を実施するための形態】
【００２２】
以下、本発明の紙部材について、図を用いて詳細に説明する。
本発明の紙部材の第一実施形体を示す図を図１に示す。この紙部材１は、基材の紙２の内容物が接する側の面ｂに、バリアコーティング層３とシーラント層４とを設けた紙部材になっている。
ここでは、おもて面ａは、特にコーティングするように示していないが、印刷などを施したり、内容物が滲み込むことを防止するようなコーティング層を設けてもかまわない。
【００２３】
バリアコーティング層３は、バリア性ウレタン樹脂、バリア性アクリル樹脂、扁平状粉末とビニルアルコール樹脂の混合物、扁平状粉末とバリア性アクリル樹脂の混合物、または、バリア性ウレタン樹脂とバリア性アクリル樹脂とを含む混合樹脂の皮膜いずれかを、少なくとも１層以上設けたものである。
【００２４】
ここで、バリアウレタン樹脂とは、酸基を有するポリウレタン樹脂とポリアミン化合物とを含有する水性ポリウレタン樹脂（Ａ）、水溶性高分子（Ｂ）、および無機層状鉱物（
Ｃ）を主たる構成成分としてなる混合樹脂である。
そして、このバリアウレタン樹脂において、混合樹脂中に占める水性ポリウレタン樹脂（Ａ）、水溶性高分子（Ｂ）および無機層状鉱物（Ｃ）の配合比率は、
水性ポリウレタン樹脂（Ａ）５〜８０質量％好ましくは５０〜８０質量％、
水溶性高分子（Ｂ）５〜８０質量％好ましくは５〜２０質量％、
無機層状鉱物（Ｃ）８〜３０質量％好ましくは１０〜３０質量％
の範囲であることが好ましい。
【００２５】
また、水溶性高分子（Ｂ）は、鹸化度が９５％以上、かつ重合度が３００〜２０００のポリビニルアルコール樹脂であることが好ましい。
ポリビニルアルコール樹脂は、鹸化度や重合度が高いほど、吸湿膨潤性が低くなる。
ポリビニルアルコール樹脂の鹸化度が９５％より低いと、充分なガスバリア性が得られ難い。
ポリビニルアルコール樹脂の重合度が３００より低いと、ガスバリア性の低下を招く。一方、ポリビニルアルコール樹脂の重合度が２０００を超えると、水系コーティング剤の粘度が上昇し、他の成分と均一に混合することが難しく、ガスバリア性や密着性の低下といった不具合を招いたりする為好ましくない。
【００２６】
さらに、扁平状粉末としては、特に無機層状鉱物が好ましい。無機層状鉱物は、結晶が層状に薄く剥れるへき開性を有するもので、高圧ｃｉｓ型の単鎖状、あるいは複鎖状のＳｉＯ４チェーンが横方向に無限に連結し、ＳｉＯ４六角環が蜂の巣状にびっしり並んだ平面状のＳｉＯ４シートを形作った鉱物で、４面体シートと８面体シートが重なった層状になっていて、その境目の接着はファンデルワールス力で繋がっている。
白雲母などは４面体シートと８面体シートが重なった層状の間に交換性陽イオンだけを挟んでいるが、水膨潤性合成雲母の「スメクタイト」などでは、さらに水の層をはさんでいて、水分子を出し入れし、体積が大きく変化する性質がある。
本発明に使用する無機層状鉱物は、このような、白雲母や黒雲母、金雲母などの鉱物、または雲母を主体とした変成岩、および水膨潤性合成雲母、カオリナイト、タルク、緑泥岩などが使用される。
これらの無機層状鉱物は、層の面状方向は、水分や酸素ガス、香り、などの透過を阻止する高密度の結晶になっている。
そのため、このコーティングでは、粘度をできるだけ低くしてコーティングを行い、水平にコーティング基材を保った状態で乾燥させ、水などの媒体系を速く揮発させることが必要になる。
【００２７】
バリア性アクリル樹脂は、ポリ（メタ）アクリル酸系ポリマーとポリアルコール系ポリマーと水系媒体とを含む水系塗工液の混合樹脂で、水溶液、あるいは水系分散液で、溶液、懸濁液、コロイドあるいはラテックスの状態で使用できる。
ここで、ポリアルコール系ポリマーは、１分子中に２個以上の水酸基を持つポリマーである。例えば、ポリビニルアルコール樹脂や糖類などである。
特にポリビニルアルコールの場合、鹸化度が９５％以上、かつ重合度が３００〜２５００好ましくは３００〜１５００の範囲のものがガスバリア性を特に発揮するので好ましい。この場合もバリアウレタンと同じように、鹸化度が９５％以下ではガスバリア性の低下を招く。一方、ポリビニルアルコール樹脂の重合度が２５００を超えると、水系コーティング剤の粘度が上昇し、他の成分と均一に混合することが難しく、ガスバリア性や密着性の低下といった不具合を招いたりする為好ましくない。
糖類の場合は、単糖類、オリゴ糖類、多糖類やそれらの還元性末端をアルコールにして得られる糖アルコール類、さらに、それらを化学修飾したものが挙げられる。その中でも、マルトオリゴ糖、水溶性でんぷん、それらの糖アルコール、ソルビトール、デキストリン、プルランなどが、ポリ（メタ）アクリル酸系ポリマーとの組み合わせで、良好な結果を生んでいる。
ポリ（メタ）アクリル酸系ポリマーは、カルボキシル基を１分子中に２個以上含有するポリマーである。例えばポリアクリル酸、ポリメタアクリル酸、ポリアクリル酸とポリメタアクリル酸の共重合体、あるいはこれらの混合物が考えられる。特にアクリル酸とポリメタアクリル酸の共重合体で、ポリアクリル酸モノマーが、ポリメタアクリル酸モノマーより多い共重合体がより好ましいガスバリア性を発揮する。
【００２８】
ポリアルコール系ポリマーは、極性があり、水溶性で、ガスバリア性は高いが、水などの吸湿や透過が大きい。
しかし、ポリ（メタ）アクリル酸系ポリマーの樹脂と混合すると、水分子の動きが制御され、水分子の影響が抑えられるので、酸素や香りなどのガスバリア性が向上する。
水系媒体は、水、または含水媒体で、含水媒体の場合、水を３０パーセント以上、好ましくは５０パーセント以上含有しているもので、例えば、メタノール、エタノール、イソプロピルアルコール、アセトンなどが挙げられる。
【００２９】
水系媒体の含有量は、ポリ（メタ）アクリル酸系ポリマーとポリアルコール系ポリマーの合計重量の０．１〜９９パーセント、できれば５〜９５パーセントの含有量が好ましい。
０．１パーセント以下の場合、コーティング面にひび割れなどが発生する問題が生じ、９９パーセント以上の場合、乾燥が著しく低下し、生産性がなくなる問題が発生する。
ポリ（メタ）アクリル酸系ポリマーの樹脂とポリアルコール系ポリマーとの組成比は、重量比で、ポリ（メタ）アクリル酸系ポリマー：ポリアルコール系ポリマー＝９５：５〜１０：９０が好ましい。特に、ポリ（メタ）アクリル酸系ポリマー：ポリアルコール系ポリマー＝９０：１０〜４０：６０がより好ましい。
また、水系塗工液に、可塑剤を含ませることによって、それらのひび割れを防止し、より、ガスバリア性が上がる。可塑剤の含有量はポリ（メタ）アクリル酸系ポリマーとポリアルコール系ポリマーの合計重量の１〜５０パーセント、好ましくは１〜３０パーセント含有することが好ましい。
この可塑剤の具体例としては、エチレングリコール、トリメチレングリコール、プロピレングリコール、テトラメチレングリコール、１、３−ブタンジオール、２、３−ブタンジオール、ペンタメチレングリコール、ヘキサメチレングリコール、ジエチレンングリコール、トリエチレングリコール、トリメチロールプロパン、ソルビトール、マンニトール、ズルシトール、エリトリトール、グリセリンなどであって、これらの単体、またはそれらを複数含む混合物を可塑剤として使用することができる。
最終製品での塗工厚みは、０．１〜１００ミクロンメーター、特に０．５〜５ミクロンメーターが好ましい。
【００３０】
ところで、基材の紙２は、パルプ繊維をバインダーで接着したものである。紙の表面は繊維が平面状に漉いてあるが、ランダムな方向に向いて重なり、かつ絡み合っており、パルプ繊維の密度が高い所もあるが、密度が低い所もある。しかも、パルプ繊維よりもバインダーの密度は低い。その為、バリアコーティング層３を紙２に薄くコーティングしても、紙の表面における凹凸は解消されない。その為、薄い一層のバリアコーティング層３は、溜まって厚くなる所も生じるが、非常に薄くて、孔が開いている所も生じやすい問題がある。
そこで、紙表面の凹凸以上の厚いバリアコーティング層３を設ける方法もあるが、バリアコーティングを複数回コーティングして、最薄の所でも性能が発揮できる厚みを確保することが好ましい。特に水系のコーティングなので、複数回に分けてコーティングし、その最終コートで、扁平状粉末の向きが合い、かつ、隙間なく重なるようなコーティングが好ましい。
【００３１】
バリアコーティング層３の上には、シーラント層４を設ける。シーラント層４としては、溶融した高圧法低密度ポリエチレン樹脂や、エチレン酢酸ビニル共重合体、直鎖状低密度ポリエチレン樹脂、アイオノマー樹脂などを用い、溶融押出ラミネーション機で貼り合わせる。もちろん、接着剤でシーラントフィルムを貼り合わせてもかまわない。
このシーラント層は、容器の内面同士を融着させ形状を形作る役目と、内容物と接するので、内容物が紙側に滲み込むことを防止する役目を持っている。しかし、低い温度で溶融して、強固に固着しやすい樹脂で、結晶化せず、ランダムな状態で固化している樹脂なので、油分や酸素ガスなどの透過率は高く、また、湿気の透過もある程度有している。
【００３２】
図２は、本発明の第一実施形体における、扁平状粉末によるバリア性の仕組みを示す断面の模式図で、透視斜視図である。
基材の紙２は、紙繊維の間に空間があるので、容易に透過して来る。紙２の内容物接面側は、扁平状粉末６を含んだバリアコーティング層３が設けられている。そのさらに内容物接面側にシーラント層４が設けられている。
この図のバリアコーティング層３に使用されている扁平状粉末６は無機層状鉱物の黒雲母で、扁平状粉末６に当たってはじかれ、透過しない酸素ガス７がみられる。しかし、扁平状粉末６の隙間だけを通って透過する酸素ガス８もあるが、透過可能な通路は狭いので、わずかである。
この扁平状粉末６は、層状になって一定の面を持っているので、層をなす面が互いに重なり合うようにコーティングして、バリアコーティング層３を扁平状粉末６で覆うように配置できると、全体としてガスバリア性の高いバリアコーティング層になることができる。このようにして、紙２という、通気性の高い素材に対し、バリア性を持たせることができる。
【００３３】
図３は、本発明の紙部材の別の第２実施形体を示す断面図である。
この紙部材１は、基材の紙２の内容物が接する側の面ｂに塗料５（コート剤）を塗工したコート紙を使用し、その塗工面にバリアコーティング層３とシーラント層４とを設けた紙部材になっている。
【００３４】
コート紙は、塗工紙とも言われるもので、コート紙に使用される塗料５は、クレー（カオリン）や炭酸カルシウムなどの白色顔料と、デンプンなどの接着剤(バインダー)を混合して作る。塗料は、紙の製造工程の中でコーターを使って塗布する。コーターは、抄紙機と直結することで抄紙・塗工を1工程とするオンマシン式であっても、抄紙とは別工程とするオフマシン式であってもかまわない。
実際には図４に示すように、紙２の表面は平滑ではなく、形作る繊維の密度にばらつきがある。この為、この状態でバリアコーティング層を設けると、相当厚い層に、かつ、数回コーティングを繰り返さないと、バリア性をもたらす扁平状粉末が一定の方向に並ばせられない。しかし、コート剤塗料５を塗工することによって、塗料５の一部は紙２に浸透し、凹部が充填され、面が大きく補修され、表面が平滑になったコート紙が出来上がる。
このコート紙は、通常１５ｇ／ｍ２〜４０ｇ／ｍ２の坪量で塗料を塗工することで、塗工前にあった紙の繊維が表面に飛び出たり、凹部が生じている表面状態を、平滑に覆って、紙表面の凹凸が緩和している。そのため、このコート紙を使用すると、バリアコーティング層が薄くても、容易に平滑で均一なバリアコーティング層を作ることができるので、高いバリア性を発揮できる。特にグロスタイプのコート紙が好ましい。
【００３５】
おもて面ａ側のコーティング層は、紙２に対し、単純に溶融押出貼り合せ機で貼り合せることができる。この溶融ポリエチレン樹脂は、高圧法低密度ポリエチレン樹脂でも良いが、線状低密度ポリエチレン樹脂、中密度ポリエチレン樹脂、エチレン酢酸ビニル共重合体、または、それらの混合樹脂であってもかまわない。
厚みは薄くても、厚くてもかまわないが、１２〜６０マイクロメーター、好ましくは１８
〜４０マイクロメーターで貼り合せる。
【００３６】
図５は、第２実施形体の紙部材における断面を斜視で見た透視模式図で、扁平状粉末によるバリア性の仕組みを示す図である。
基材の紙２は、紙繊維の間に空間がるので、酸素ガスや匂い物質などは容易に透過して来る。
紙２の内容物接面ｂ側は、凹凸がある面になっているが、塗料５の層がコーティングされ、バリアコーティングされる内面側は平滑コート面ｃを形成している。この塗料５の層も、酸素ガスや匂い物質などが容易に透過してしまう。
そして、塗料５の層のさらに内容物接面側には、扁平状粉末６を含んだバリアコーティング層３が設けられている。さらに内容物接面側にシーラント層４が設けられている。
この図のバリアコーティング層３に使用されている扁平状粉末６は無機層状鉱物の黒雲母などで、扁平状粉末６に当たってはじかれ、酸素ガス７が透過しにくい。特に塗料５によって、平滑になった面へ塗工するので、扁平状粉末６は面に沿って同じへき開面が重なるように重なることができる。そして、ほぼ隙間が出ないように扁平状粉末６は覆うことが出来る。その為、扁平状粉末６の隙間だけを通って酸素ガス８が透過しようとしても、透過可能な通路は狭いので、ごくわずかしか通過できない。
この扁平状粉末６は、層状になって一定の面を持っているので、層をなす面が互いに重なり合うようにコーティングして、バリアコーティング層を扁平状粉末６で覆うように配置でき、全体としてガスバリア性の高いバリアコーティング層にすることができる。
このようにして、紙２という、通気性の高い素材に対し、バリア性を持たせることができる。
【００３７】
ところで、本発明の紙部材は、単独ではバリア性を確保する構成であるが、この紙部材をそのまま紙容器として使用する場合、例えば、カップ容器などでは、巻き合わせ融着部９において、紙部材の端面２１が露出する問題がある。
すなわち、紙カップを製造する場合、図６で示されるように巻き合わせ融着部９が生じる。紙容器を製造するには、巻き合わせ融着部を形成できるように、紙基材外面側には表融着層４０を設ける。
しかし、巻き合わせ融着部９は、紙部材をそのまま巻き合わせると、図８−１のように紙部材の端面２１が露出する。
このような端面が露出した状態で、内容物が液体であって、それが端面を浸漬した場合、バリアコーティング層３が水溶性樹脂を用いているので、内容物がバリアコーティング層３を破壊し、表裏が分離してしまう恐れがある。特に水溶性の塗工樹脂を使用しているので、端面であっても浸透し、端面から溶出し、紙容器そのものが破壊されてしまう問題が発生する。たとえコーティング層を破壊しない内容物であっても、通気性の高い紙の端面から内容物が浸透し、バリア性が確保できなくなってしまう問題がある。
そこで、紙部材端面には、バリアコーティング層や基材の紙が容器内面に露出しないようにする必要がある。
【００３８】
その為には図７のように、巻き合わせ融着部９をバリアコーティング層３の塗工範囲から外すようにコーティングする。コーティングにはグラビア印刷機を用い、紙部材に対する胴部の配置を工夫すると、図７のごとく部分的にコーティング範囲３００から外すことができる。
ただ、この非コーティング範囲３０１をあまり大きくしてしまうと、巻き合わせ融着部９近傍のバリア層がなくなってしまい、酸素などの透過が大きくなってしまう恐れがある。その為、非コーティング範囲３０１の幅を、巻き合わせ融着部９の幅に対し、小さな幅にしておく必要がある。
また、図８−２のように、非コーティング範囲の幅９１を、巻き合わせ融着部９の幅に対し、小さな幅にして融着しても、紙部材の端面２１が露出すると、紙の端面から内容物が
浸透し、バリアコーティング層３を破壊する問題がある。
【００３９】
以上に対し、図９−１のように、容器内側になる端面近傍に折り返し部分を作ることによって、巻き合わせ融着部９は紙部材の端面２１は、バリアコーティング層３の端面が出ない形状にできる。紙基材２の外側に表融着層がない場合、このような方法で貼り合わせれば、端面が出ず、バリア性も確保できるが、紙部材全体が大きく折り返されるので、融着面の厚みが厚くなり、段差が大きいので、底板の融着強度が出にくいなどの問題があった。
【００４０】
図９−２は、紙基材の外形を一部抜いておいてからシーラント層を貼り合せて製造することで、シーラント層４を紙２よりも伸ばしたシーラント層単体融着部４１を形成させ、それを利用した方法の例である。この方法は、巻き合わせ融着部９を形成する時に、紙端面２１も覆いながら、シーラント層単体融着部４１を巻き合わせる他端のシーラント層４に融着してシーラント端面巻き込み部４２を形成する端面露出防止処理である。
【００４１】
又、図９−３では、同じように紙基材の外形を一部抜いておいてからシーラント層を貼り合せて製造することで、シーラント層を紙２よりも伸ばしたシーラント層単体融着部４１を形成させる。そのシーラント層単体融着部４１で紙端面２１を覆って、シーラント端面巻き込み部４２を形成する。そのシーラント端面巻き込み部４２を含んだ巻き合わせ融着部９を他端のシーラント層４に融着する端面露出防止処理の例である。
【００４２】
さらに、巻き合わせ融着部９の紙部材端縁をスカイブ・へミング加工しておく方法でもよい。図９−４は巻き合わせ融着部９の紙部材端縁において、紙部材の端縁を先端から所定の幅だけ、紙部材１の厚みの一部分を、外側から削除（スカイブ）し、削り取った残りの部分を削除面が内側になるように折り返し（ヘミング）、紙端面保護を行うスカイブ・ヘミング加工方法を取り入れたスカイブ・ヘミング加工融着部４３の断面図である。この方法でも端面の露出を防止して、バリアコーティング層３の低下を防ぐことが出来る
このように端面露出防止処理を行うと、内容物の浸透がないので、バリアコーティング層４の劣化がなく、容器に加工した後にも、高い性能が維持できるようになる。本発明の場合、腰の強いバリア性樹脂フィルムと違って、コーティングによりできているので、このような処理の加工がし易いメリットがある。
【００４３】
さらに、巻き合わせ融着部９に、非コーティング融着部９１を設けていると、端面処理が加工しやすくなる。たとえば、バリアコーティング層３が巻き合わせ融着部９に存在すると、バリアコーティング層３内部で剥離を起こし易く、安定した容器の製造がしにくい問題がある。その対策として、非コーティング融着部９１を設けることで、解決できる。特に巻き込ませる端面近傍を非コーティング融着部９１とすることが望ましい。
【００４４】
図１０−１では、紙基材の外形を一部抜いておいてからシーラント層を貼り合せて製造することで、シーラント層４を紙２よりも伸ばしたシーラント層単体融着部４１を形成させ、それを利用した方法の例である。外形の一部を抜く時、切断する所にバリアコーティング層があると、刃の切れが悪くなり易く、その為、切断近傍の剥離が生じ易いが、非コーティング範囲で切れば、その弊害がなくなり、生産性が向上する。この方法は、巻き合わせ融着部９を形成する時に、紙端面２１も覆いながら、シーラント層単体融着部４１を巻き合わせる他端のシーラント層４に融着してシーラント端面巻き込み部４２を形成する端面露出防止処理である。
【００４５】
図１０−２では、同じように紙基材の外形を一部抜いておいてからシーラント層を貼り合せて製造することで、シーラント層を紙２よりも伸ばしたシーラント層単体融着部４１を形成させる。外形の一部を抜く時の切断の問題など、図１０−１と同じように、非コー
ティング範囲で切れば切断性が向上し、シーラント層４を紙２よりも伸ばしたシーラント層単体融着部４１が形成し易くなる。そして、シーラント層単体融着部４１で紙端面２１を覆って、シーラント端面巻き込み部４２を形成する。そのシーラント端面巻き込み部４２を含んだ巻き合わせ融着部９を他端のシーラント層４に融着する端面露出防止処理となる。
【００４６】
図１０−３では、巻き合わせ融着部９の紙部材端縁において、紙部材の端縁を先端から所定の幅だけ、紙部材１の厚みの一部分を、外側からを削除（スカイブ）し、削り取った残りの部分を削除面が内側になるように折り返し（ヘミング）、紙端面保護を行うスカイブヘミング加工方法を取り入れたスカイブ・ヘミング加工融着部４３の断面図である。
この紙部材１の厚みの一部分を、外側から削除（スカイブ）する時に、層の内部で剥離し易いバリアコーティング層３があると、削除する削り刃が滑り易く、良好な断面を形成しにくい問題があった。しかし、紙部材１の厚みの一部分を外側からを削除（スカイブ）する範囲に非コーティング範囲に設定しておくことで、解決できる。この方法でも端面の露出を防止して、バリアコーティング層３の低下を防ぐことが出来る
このように巻き合わせ融着部の一部を非コーティング融着部９１とし、そこに端面露出防止処理を行うと、内容物の浸透がなく、バリアコーティング層４の劣化や生産性の低下ががなくなり、容器に加工した後にも、高い性能が維持できるようになる。本発明の場合、腰の強いバリア性樹脂フィルムと違って、コーティングによりできているので、このような処理の加工がし易いメリットがある。
【実施例】
【００４７】
本発明は以上のようなものであるが、以下に本発明の具体的な実施例について説明する。
【００４８】
＜実施例１＞
紙基材は、王子エフテックス株式会社製のＭＣ耐酸カップ原紙、坪量２６０ｇ／ｍ２
カオリンと澱粉塗工したコーティング面を紙基材の内側とし、コロナ放電処理を行う。
バリアコーティング層は、三井化学株式会社製接着剤ＷＰＢ−３４１（水系ウレタン樹脂）を使用し、塗工厚み：３ｇ／ｍ２（バリアウレタン樹脂）。
最内層は、溶融ポリエチレン（低密度ポリエチレン）を３０マイクロメーター貼り合せ。最外層は、溶融ポリエチレン（低密度ポリエチレン）を２０マイクロメーター貼り合せ。試作容器は、内容量１００グラムのヨーグルト用紙カップを作成。
ボトム部、サイド部共に上記紙部材を使用。端面はスカイブ・ヘミング方式により保証。評価は、酸素ガスバリア性を株式会社日立ハイテクノロジーズ社製ＭＯＣＯＮ酸素透過率測定装置ＯＸ−ＴＲＡＮ（登録商標）２／６１で測定。
測定結果は、０．５ｃｃ／Ｐａｃｋａｇe・ｄａｙで、バリア性が確認できた。
【００４９】
＜実施例２＞
紙基材は、王子エフテックス株式会社製のＭＣ耐酸カップ原紙、坪量２６０ｇ／ｍ２で、カオリンと澱粉塗工したコーティング面を紙基材の内側とし、コロナ放電処理を行う。
バリアコーティング層は、三井化学株式会社製接着剤ＷＰＢ−３４１（水系ウレタン樹脂）：黒雲母：ポリビニルアルコール：イソシアネート＝６０：１５：１５：１０で混合。塗工厚みは、１ｇ／ｍ２（扁平状粉末アとポリビニルアルコールとバリアウレタン樹脂の混合）。
最内層は、溶融ポリエチレン（低密度ポリエチレン）を３０マイクロメーター貼り合せ。最外層は、溶融ポリエチレン（低密度ポリエチレン）を２０マイクロメーター貼り合せ。試作容器は、内容量１００グラムのヨーグルト用紙カップを作成。ボトム部、サイド部共に上記紙部材を使用。端面はスカイブ・ヘミング方式により保証。
評価は、酸素ガスバリア性を株式会社日立ハイテクノロジーズ社製ＭＯＣＯＮ酸素透過率
測定装置ＯＸ−ＴＲＡＮ（登録商標）２／６１で測定。
測定結果は、０．３ｃｃ／Ｐａｃｋａｇe・ｄａｙでバリア性が確認できた。
【００５０】
＜実施例３＞
紙基材は、王子エフテックス株式会社製のＭＣ耐酸カップ原紙、坪量２６０ｇ／ｍ２。
カオリンと澱粉塗工したコーティング面を紙基材の内側とし、コロナ放電処理を行う。
バリアコーティング層は、株式会社クラレ製ポバール（登録商標）１０５（ポリビニルアルコール）と、和光純薬工業株式会社製ポリアクリル酸２５パーセント水溶液を２５：７５の混合液。塗工厚み：２ｇ／ｍ２（ポリビニルアルコールとポリアクリル酸の混合）
最内層は、溶融ポリエチレン（低密度ポリエチレン）を３０マイクロメーター貼り合せ。最外層は、溶融ポリエチレン（低密度ポリエチレン）を２０マイクロメーター貼り合せ。試作容器は、内容量１００グラムのヨーグルト用紙カップを作成。ボトム部、サイド部共に上記紙部材を使用。端面はスカイブ・ヘミング方式により保証。
評価は、酸素ガスバリア性を株式会社日立ハイテクノロジーズ社製ＭＯＣＯＮ酸素透過率測定装置ＯＸ−ＴＲＡＮ（登録商標）２／６１で測定。
測定結果は、０．１ｃｃ／Ｐａｃｋａｇe・ｄａｙであった。
【００５１】
＜実施例４＞
紙基材は、王子エフテックス株式会社製のＭＣ耐酸カップ原紙、坪量２６０ｇ／ｍ２。
紙基材の内面側にコート層として、水系バリア性ウレタン樹脂の三井化学株式会社製タケラックＷＰＢ−３４１を２．０ｇ／ｍ２の厚みにコーティング。
さらに、バリアコーティング層として、紙基材のタケラックＷＰＢ−３４１コート上に二重に水系バリア性ウレタン樹脂の三井化学株式会社製タケラックＷＰＢ−３４１を２．０ｇ／ｍ２の厚みにコーティングした。
最内層は、溶融ポリエチレン（低密度ポリエチレン）を３０マイクロメーター貼り合せ。最外層は、溶融ポリエチレン（低密度ポリエチレン）を２０マイクロメーター貼り合せ。試作シートは、容器にしないで、そのまま評価測定した。
評価は、酸素ガスバリア性を株式会社日立ハイテクノロジーズ社製ＭＯＣＯＮ酸素透過率測定装置ＯＸ−ＴＲＡＮ（登録商標）２／６１で測定。
測定結果は、６．０ｃｃ／ｍ２・ｄａｙであった。
【００５２】
＜実施例５＞
紙基材は、王子エフテックス株式会社製のＭＣ耐酸カップ原紙、坪量２６０ｇ／ｍ２。
紙基材の内面側にコート層として、東洋インキ株式会社の水系コート剤ＭＣコートをグラビア印刷機により０．３ｇ／ｍ２の厚みに塗工した。
バリアコーティング層として、水系バリア性ウレタン樹脂の三井化学株式会社製タケラックＷＰＢ−３４１をグラビア印刷機により２．０ｇ／ｍ２の厚みでコーティングした。
最内層は、溶融ポリエチレン（低密度ポリエチレン）を３０マイクロメーター貼り合せ。最外層は、溶融ポリエチレン（低密度ポリエチレン）を２０マイクロメーター貼り合せ。試作シートは、容器にしないで、そのまま評価測定した。
評価は、酸素ガスバリア性を株式会社日立ハイテクノロジーズ社製ＭＯＣＯＮ酸素透過率測定装置ＯＸ−ＴＲＡＮ（登録商標）２／６１で測定。
測定結果は、０．７ｃｃ／ｍ２・ｄａｙであった。
【００５３】
【表１】
2015077780.tif 000003
【００５４】
＜比較例１＞
紙基材は、王子エフテックス株式会社製のＭＣ耐酸カップ原紙、坪量２６０ｇ／ｍ２。カオリンと澱粉塗工したコーティング面を紙基材の内側とし、コロナ放電処理を行う。バリアコーティング層は、塗工せず。
最内層は、溶融ポリエチレン（低密度ポリエチレン）を３０マイクロメーター貼り合せ。
最外層は、溶融ポリエチレン（低密度ポリエチレン）を２０マイクロメーター貼り合せ。試作容器は、内容量１００グラムのヨーグルト用紙カップを作成。ボトム部、サイド部共に上記紙部材を使用。端面はスカイブ・ヘミング方式により保証。
評価は、酸素ガスバリア性を株式会社日立ハイテクノロジーズ社製ＭＯＣＯＮ酸素透過率測定装置ＯＸ−ＴＲＡＮ（登録商標）２／６１で測定。
測定結果は、１ｃｃ／Ｐａｃｋａｇe・ｄａｙ以上で、測定限界を超えて透過が大きく、バリア性が悪いと判断した。
【００５５】
＜比較例２＞
紙基材は、日本大昭和板紙株式会社製のカップ原紙、坪量２５０ｇ／ｍ２。カオリンと澱粉塗工したコーティング面を紙基材の内側とし、コロナ放電処理を行う。
バリアフィルム層は、ポリエチレンテレフタレートフィルム１２マイクロメーターの表裏に、接着剤として三井化学株式会社製Ａ６１６を塗工して、３０マイクロメーター（最内面）と１５マイクロメーター（外側）の溶融ポリエチレンを貼り合せた。その後、紙基材とポリエチレンを貼り合わせたバリアフィルムとを、エクストルーダーラミネーション機で溶融ポリエチレンを間に流して貼り合わせた。
最内層は、溶融ポリエチレン（低密度ポリエチレン）を３０マイクロメーター貼り合せ。この時、接着剤として三井化学株式会社製Ａ６１６を塗工。
最外層は、溶融ポリエチレン（低密度ポリエチレン）を２０マイクロメーター貼り合せ。試作容器は、内容量１００グラムのヨーグルト用紙カップを作成。
ボトム部、サイド部共に上記紙部材を使用。端面はスカイブ・ヘミング方式により保証。評価は、酸素ガスバリア性を株式会社日立ハイテクノロジーズ社製ＭＯＣＯＮ酸素透過率測定装置ＯＸ−ＴＲＡＮ（登録商標）２／６１で測定。
測定結果は、０．５ｃｃ／Ｐａｃｋａｇe・ｄａｙで、バリア性は確認できたが、上記のように、貼り合わせの工程が多く、樹脂の使用量も多いなど、環境負荷が大きい製品になっている。
【００５６】
＜比較例３＞
紙基材は、王子エフテックス株式会社製のＭＣ耐酸カップ原紙、坪量２６０ｇ／ｍ２。
紙基材の内面側にコート層として、東洋インキ株式会社の水系コート剤ＭＣコートをグラビア印刷機により０．３ｇ／ｍ２の厚みに塗工した。
バリアコーティング層は塗工しなかった。
最内層は、溶融ポリエチレン（低密度ポリエチレン）を３０マイクロメーター貼り合せ。最外層は、溶融ポリエチレン（低密度ポリエチレン）を２０マイクロメーター貼り合せ。試作シートは、容器にしないで、そのまま評価測定した。
評価は、酸素ガスバリア性を株式会社日立ハイテクノロジーズ社製ＭＯＣＯＮ酸素透過率測定装置ＯＸ−ＴＲＡＮ（登録商標）２／６１で測定。
測定結果は、１０００ｃｃ／ｍ２・ｄａｙ以上で、測定限界を超えて透過が大きく、バリア性が悪いと判断した。
【００５７】
＜比較例４＞
紙基材は、王子エフテックス株式会社製のＭＣ耐酸カップ原紙、坪量２６０ｇ／ｍ２。
紙基材の内面側にコート層として、東洋インキ株式会社の水系コート剤ＭＣコートをグラビア印刷機により０．３ｇ／ｍ２の厚みに塗工した。
バリアコーティング層の代わりに、東洋インキ株式会社の水系コート剤ＭＣコートをグラビア印刷機により０．３ｇ／ｍ２の厚みに塗工した。
最内層は、溶融ポリエチレン（低密度ポリエチレン）を３０マイクロメーター貼り合せ。最外層は、溶融ポリエチレン（低密度ポリエチレン）を２０マイクロメーター貼り合せ。試作シートは、容器にしないで、そのまま評価測定した。
評価は、酸素ガスバリア性を株式会社日立ハイテクノロジーズ社製ＭＯＣＯＮ酸素透過率
測定装置ＯＸ−ＴＲＡＮ（登録商標）２／６１で測定。
測定結果は、１０００ｃｃ／ｍ２・ｄａｙ以上で測定限界を超えて透過が大きく、バリア性が悪いと判断した。
【００５８】
【表２】
2015077780.tif 000004
本発明の紙部材は、以上の様に、本発明の紙部材は、製造工程が少なく、紙にバリア性フィルムを貼り合わせるのではなく、湿気や水分の影響を少なくしながら、紙部材にバリア性を付与するもので、生産性が高く、かつ、プラスチックの使用量を最小にしていくことができると共に、廃棄しやすい構成になっているなど、本発明のメリットは大きい。
【符号の説明】
【００５９】
１・・・・・・・・・紙部材
２・・・・・・・・・紙
２１・・・・・・・・紙端面（容器内側）
３・・・・・・・・・バリアコーティング層
３００・・・・・・・コーティング範囲
３０１・・・・・・・非コーティング範囲
４・・・・・・・・・シーラント層
４０・・・・・・・・表融着層
４１・・・・・・・・シーラント層単体融着部
４２・・・・・・・・シーラント端面巻き込み部
４３・・・・・・・・スカイブ・ヘミング加工融着部
５・・・・・・・・・塗料
６・・・・・・・・・扁平状粉末
７・・・・・・・・・透過しない酸素ガス
８・・・・・・・・・透過する酸素ガス
９・・・・・・・・・巻き合わせ融着部
９１・・・・・・・・非コーティング範囲の幅
ａ・・・・・・・・・紙のおもて面
ｂ・・・・・・・・・紙の内容物が接する側の面（塗工面）
ｃ・・・・・・・・・塗料表面（コート層表面）
【図１】
2015077780.tif 000005
【図２】
2015077780.tif 000006
【図３】
2015077780.tif 000007
【図４】
2015077780.tif 000008
【図５】
2015077780.tif 000009
【図６】
2015077780.tif 000010
【図７】
2015077780.tif 000011
【図８】
2015077780.tif 000012
【図９】
2015077780.tif 000013
【図１０】
2015077780.tif 000014